(57)【要約】【課題】新規な構造を有する反応性多分岐多糖の誘導体を提供する。【解決手段】無水糖の重合等により得られる多分岐多糖において分子中に含まれる水酸基の少なくとも一部の水素原子を【化１】2004359896.tif 000028〔式中、Ｙは置換されていてもよいカルバモイル基であり、Ｚは−ＯＲ１１または−ＮＨＲ１２（式中、Ｒ１１は水素原子、金属原子、脂肪族炭化水素もしくは芳香族炭化水素またはイミノ基を表わし、Ｒ１２は水素原子または１個以上のアミノ基で置換されていてもよい脂肪族炭化水素もしくは芳香族炭化水素基を表わす。）から選択され、分子中に複数の種類のＹおよび／またはＺが混在してもよい。〕で置換してなる多分岐多糖誘導体およびその製造方法。【選択図】  なし【特許請求の範囲】
【請求項１】
多分岐多糖分子中の水酸基の少なくとも一部の水素原子を
【化１】
2004359896.tif 000022
〔式中、Ｙは置換されていてもよいカルバモイル基であり、Ｚは−ＯＲ１１または−ＮＨＲ１２（式中、Ｒ１１は水素原子、金属原子、脂肪族炭化水素もしくは芳香族炭化水素またはイミノ基を表わし、Ｒ１２は水素原子または１個以上のアミノ基で置換されていてもよい脂肪族炭化水素もしくは芳香族炭化水素基を表わす。）から選択され、分子中に複数の種類のＹおよび／またはＺが混在してもよい。〕で置換してなる多分岐多糖誘導体。
【請求項２】
多分岐多糖の分岐度が０．０５〜１．００の範囲である請求項１に記載の多分岐多糖誘導体。
【請求項３】
多分岐多糖誘導体が、Ｄ−グルコース、Ｄ−マンノース、Ｄ−ガラクトース、Ｄ−アロース、Ｄ−アルトロース、Ｄ−イドース、Ｄ−タロース、Ｄ−キシロース、Ｄ−リボースおよびＤ−アラビノースからなる群から選択される１種または複数の単糖類を構成単位として含む請求項１または２に記載の多分岐多糖誘導体。
【請求項４】
構成単位当たり平均して０．０１個〜３個の水素原子が前記式（Ｉ）の置換基で置換されている請求項１乃至３のいずれかに記載の多分岐多糖誘導体。
【請求項５】
多分岐多糖が無水糖の重合反応によって得られるものである請求項１乃至４のいずれかに記載の多分岐多糖誘導体。
【請求項６】
無水糖がピラノース環またはフラノース環に存在する立体的に縮合可能な任意の２つの水酸基を脱水縮合してなるものである請求項５に記載の多分岐多糖誘導体。
【請求項７】
前記式（Ｉ）中のＹが下記式（ＩＩ）：
【化２】
2004359896.tif 000023
（式中、Ｒ２は水素原子または炭素数１乃至３０の置換されていてもよい脂肪族炭化水素もしくは芳香族炭化水素を表わす。）で表わされる基である請求項１乃至６のいずれかに記載の多分岐多糖誘導体。
【請求項８】
前記式（Ｉ）中のＺが−ＯＲ１１であり、Ｒ１１が脂肪族炭化水素または芳香族炭化水素である請求項１乃至７のいずれかに記載の多分岐多糖誘導体。
【請求項９】
前記式（Ｉ）中のＺが−ＯＲ１１であり、Ｒ１１が次式：
【化３】
2004359896.tif 000024
で表わされるＮ−スクシンイミド基である請求項１乃至７のいずれかに記載の多分岐多糖誘導体。
【請求項１０】
前記式（Ｉ）中のＺが−ＮＲ１２であり、Ｒ１２が１個以上のアミノ基を含む脂肪族炭化水素基である請求項１乃至７のいずれかに記載の多分岐多糖誘導体。
【請求項１１】
多分岐多糖分子とアミノ酸エステルイソシアナートＯＣＮ−ＣＨ（Ｒ２）−ＣＯＯＲ３（式中、Ｒ２およびＲ３は同一でも異なっていてもよく炭素数１乃至３０の置換されていてもよい脂肪族炭化水素もしくは芳香族炭化水素を表わす。）とを反応させることを特徴とする、多分岐多糖分子の水酸基の少なくとも一部の水素原子が
【化４】
2004359896.tif 000025
（式中、Ｙ１は前記式（ＩＩ）で表わされる置換されていてもよいカルバモイル基であり、Ｒ３は前記と同じ。）に置換された構造を有する多分岐多糖誘導体の製造方法。
【請求項１２】
請求項１１で得られた多分岐多糖誘導体を脱エステルした後にＮ−ヒドロキシスクシンイミドと反応させることを特徴とする、多分岐多糖分子の水酸基の少なくとも一部の水素原子が
【化５】
2004359896.tif 000026
（式中、Ｙ１は前記と同じ。）に置換された構造を有する多分岐多糖誘導体の製造方法。
【請求項１３】
請求項１１で得られた多分岐多糖誘導体をＮＨ２Ｒ１２で表わされるアミンと反応させることを特徴とする、多分岐多糖分子の水酸基の少なくとも１つの水素原子が
【化６】
2004359896.tif 000027
（式中、Ｙ１およびＲ１２は前記と同じ。）に置換された構造を有する多分岐多糖誘導体の製造方法。
【発明の詳細な説明】
【０００１】
【発明の属する技術分野】
本発明は、直鎖状多糖とは異なる物性や生理活性が期待される多分岐多糖の誘導体、特に多分岐多糖の反応性に優れた誘導体に関する。
【０００２】
【従来の技術】
一般に天然に多量に存在するセルロースやキチン等の多糖は直鎖状多糖である。アミロペクチンやグリコーゲンは比較的分岐度が大きいが、こうした分子でも約１０分子に１個程度の分岐を含むに過ぎない。このため、人工的な多糖は従来は直鎖状の分子として合成されてきた。
本発明者らは、デンドリマー等の一般の球状高分子では従来の高分子にない物理的および化学的特性が得られる点に着目し、先に無水糖の重合体からなる多分岐多糖およびその製造方法を提案した（特許文献１）。
【０００３】
【特許文献１】
特願２００２−５６９０１号
【０００４】
【発明が解決しようとする課題】
本発明は、前記特願２００２−５６９０１号に記載の多分岐多糖から得られる反応性に優れた誘導体およびその製造方法を提供することを目的とする。
【０００５】
【課題を解決するための手段】
本発明者らは、特定の基を導入することにより反応性を高め、例えば、ゲル化材料としての可能性を有する反応性多糖誘導体を開発することに成功し、本発明を完成するに至った。
【０００６】
すなわち、本発明は、以下の多分岐多糖誘導体およびその製造方法を提供する。
〔１〕  多分岐多糖分子中の水酸基の少なくとも一部の水素原子を
【化７】
2004359896.tif 000002
〔式中、Ｙは置換されていてもよいカルバモイル基であり、Ｚは−ＯＲ１１または−ＮＨＲ１２（式中、Ｒ１１は水素原子、金属原子、脂肪族炭化水素もしくは芳香族炭化水素またはイミノ基を表わし、Ｒ１２は水素原子または１個以上のアミノ基で置換されていてもよい脂肪族炭化水素もしくは芳香族炭化水素基を表わす。）から選択され、分子中に複数の種類のＹおよび／またはＺが混在してもよい。〕で置換してなる多分岐多糖誘導体。
【０００７】
〔２〕  多分岐多糖の分岐度が０．０５〜１．００の範囲である前記１に記載の多分岐多糖誘導体。
〔３〕  多分岐多糖誘導体が、Ｄ−グルコース、Ｄ−マンノース、Ｄ−ガラクトース、Ｄ−アロース、Ｄ−アルトロース、Ｄ−イドース、Ｄ−タロース、Ｄ−キシロース、Ｄ−リボースおよびＤ−アラビノースからなる群から選択される１種または複数の単糖類を構成単位として含む前記１または２に記載の多分岐多糖誘導体。
【０００８】
〔４〕  構成単位当たり平均して０．０１個〜３個の水素原子が前記式（Ｉ）の置換基で置換されている前記１乃至３のいずれかに記載の多分岐多糖誘導体
〔５〕  多分岐多糖が無水糖の重合反応によって得られるものである前記１乃至４のいずれかに記載の多分岐多糖誘導体。
〔６〕  無水糖がピラノース環またはフラノース環に存在する立体的に縮合可能な任意の２つの水酸基を脱水縮合してなるものである前記５に記載の多分岐多糖誘導体。
【０００９】
〔７〕  前記式（Ｉ）中のＹが下記式（ＩＩ）：
【化８】
2004359896.tif 000003
（式中、Ｒ２は水素原子または炭素数１乃至３０の置換されていてもよい脂肪族炭化水素もしくは芳香族炭化水素を表わす。）で表わされる基である前記１乃至６のいずれかに記載の多分岐多糖誘導体。
〔８〕  前記式（Ｉ）中のＺが−ＯＲ１１であり、Ｒ１１が脂肪族炭化水素または芳香族炭化水素である前記１乃至７のいずれかに記載の多分岐多糖誘導体。
【００１０】
〔９〕  前記式（Ｉ）中のＺが−ＯＲ１１であり、Ｒ１１が次式：
【化９】
2004359896.tif 000004
で表わされるＮ−スクシンイミド基である前記１乃至７のいずれかに記載の多分岐多糖誘導体。
〔１０〕  前記式（Ｉ）中のＺが−ＮＲ１２であり、Ｒ１２が１個以上のアミノ基を含む脂肪族炭化水素基である前記１乃至７のいずれかに記載の多分岐多糖誘導体。
【００１１】
〔１１〕  多分岐多糖分子とアミノ酸エステルイソシアナートＯＣＮ−ＣＨ（Ｒ２）−ＣＯＯＲ３（式中、Ｒ２およびＲ３は同一でも異なっていてもよく炭素数１乃至３０の置換されていてもよい脂肪族炭化水素もしくは芳香族炭化水素を表わす。）とを反応させることを特徴とする、多分岐多糖分子の水酸基の少なくとも一部の水素原子が
【化１０】
2004359896.tif 000005
（式中、Ｙ１は前記式（ＩＩ）で表わされる置換されていてもよいカルバモイル基であり、Ｒ２およびＲ３は前記と同じ。）に置換された構造を有する多分岐多糖誘導体の製造方法。
【００１２】
〔１２〕  前記１１で得られた多分岐多糖誘導体を脱エステルした後にＮ−ヒドロキシスクシンイミドと反応させることを特徴とする、多分岐多糖分子の水酸基の少なくとも一部の水素原子が
【化１１】
2004359896.tif 000006
（式中、Ｙ１は前記と同じ。）に置換された構造を有する多分岐多糖誘導体の製造方法。
【００１３】
〔１３〕  前記１１で得られた多分岐多糖誘導体をＮＨ２Ｒ１２で表わされるアミンと反応させることを特徴とする、多分岐多糖分子の水酸基の少なくとも１つの水素原子が
【化１２】
2004359896.tif 000007
（式中、Ｙ１およびＲ１２は前記と同じ。）に置換された構造を有する多分岐多糖誘導体の製造方法。
【００１４】
【発明の実施の形態】
（Ａ）多分岐多糖誘導体
本発明の多分岐多糖誘導体は反応性置換基を有する多分岐多糖の反応性誘導体であり、模式的には、次式：
【化１３】
2004359896.tif 000008
で示される。但し、式中、Ｒは水素原子、炭素数１乃至３０の置換されていてもよい脂肪族炭化水素もしくは芳香族炭化水素または次式（Ｉ）：
【００１５】
【化１４】
2004359896.tif 000009
〔式中、Ｙは置換されていてもよいカルバモイル基であり、Ｚは−ＯＲ１１または−ＮＨＲ１２（式中、Ｒ１１は水素原子、金属原子、脂肪族炭化水素もしくは芳香族炭化水素またはイミノ基を表わし、Ｒ１２は水素原子または１個以上のアミノ基で置換されていてもよい脂肪族炭化水素もしくは芳香族炭化水素基を表わす。）から選択され、分子中に複数の種類のＹおよび／またはＺが混在してもよい。〕で表わされる置換基であり、分子中の少なくとも１個のＲは前記式（Ｉ）の置換基である。
【００１６】
式（ＶＩ）ではＤ−グルコースを構成単位として描いているが、本発明の多分岐多糖誘導体を構成する単糖類は特に限定されない。構成単位として使用できる単糖類の例としては、Ｄ−グルコース、Ｄ−マンノース、Ｄ−ガラクトース、Ｄ−アロース、Ｄ−アルトロース、Ｄ−イドース、Ｄ−タロース等のヘキソアルドース（６炭糖）、Ｄ−キシロース、Ｄ−リボース、Ｄ−アラビノース等のペントアルドース（５炭糖）またはこれらの誘導体が挙げられる。但し、これらは例示であって、例えば、Ｄ−フルクトース等のケトースも用い得る。また、対応するＬ体でもよい。
【００１７】
式（ＶＩ）に示すタイプの多分岐多糖類は、例えば、次式：
【化１５】
2004359896.tif 000010
で表わされる分子内脱水糖（無水糖）を適当な開始剤の存在下に重合することにより得られ（特願２００２−５６９０１号）、無水糖としては、１，６−アンヒドロ−β−Ｄ−グルコピラノース、１，６−アンヒドロ−β−Ｄ−マンノピラノース、１，６−アンヒドロ−β−Ｄ−ガラクトピラノース、１，６−アンヒドロ−β−Ｄ−アロピラノース、１，６−アンヒドロ−β−Ｄ−アルトロピラノース等の１，６−アンヒドロ糖；１，４−アンヒドロ−β−Ｄ−リボピラノース、１，４−アンヒドロ−β−Ｄ−キシロピラノース、１，４−アンヒドロ−β−Ｄ−アラビノピラノース、１，４−アンヒドロ−β−Ｄ−リキソピラノース等の１，４−アンヒドロ糖；１，３−アンヒドロ−β−Ｄ−グルコピラノース、１，３−アンヒドロ−β−Ｄ−マンノピラノース等の１，３−アンヒドロ糖；１，２−アンヒドロ−β−Ｄ−グルコピラノース、１，２−アンヒドロ−β−Ｄ−マンノピラノース等の１，２−アンヒドロ糖；さらに５，６−アンヒドロ−β−Ｄ−グルコピラノース等の５，６−アンヒドロ糖；および３，５−アンヒドロ糖等が含まれる。これらの無水糖は、例えば、木材等の含セルロース材料のマイクロ波処理や熱分解により得ることができる。
【００１８】
重合開始剤としては、スルホニウムアンチモネート等の熱カチオン開始剤や光カチオン開始剤、三フッ化ホウ素、四塩化スズ、五塩化アンチモン、五フッ化リン等のルイス酸、トリフルオロメタンスルホン酸等のブレンステッド酸等のカチオン開始剤、並びにＫＯＨ等の水酸化物、ｔｅｒｔ−ＢｕＯＫやＺｎ（ＯＭｅ）ｎ等の金属アルコラートを含むアニオン開始剤を用いることができる。
【００１９】
式（ＶＩ）に示す本発明の多分岐多糖類は大きな多分岐度を有しており、この結果、ユニークな特徴を有する。例えば、分子形状が球に近く（球状体）分子同士の「絡み合い」が少ない結果として粘性が小さい。また、鎖状分子と比べて分子全体の形状の変化が少なく、前記球状体の表面またはそれに近い層の糖単位に集中して修飾基（前記式（Ｉ）の置換基）が導入されやすく、かつ、導入された修飾基が常に表面層に存在することから、安定的かつ優れた反応性が得られる。
【００２０】
本願において、分岐度は以下のいずれかで定義される。
（１）Ｆｒｅｃｈｅｔの式：
分岐度＝（分岐ユニット数＋ポリマー末端数）／（分岐ユニット数＋ポリマー末端数＋直鎖ユニット数）
（２）Ｆｒｅｙの式：
分岐度＝（分岐ユニット数＋ポリマー末端数−分子数）／（分岐ユニット数＋ポリマー末端数＋直鎖ユニット数−分子数）
【００２１】
ここで、分岐ユニット数とは分岐を有する糖単位（すなわち、隣接する糖３分子以上と結合している糖単位）の数であり、直鎖ユニット数とは分岐を有さず隣接する２分子とのみ結合している糖単位の数であり、ポリマー末端数とは隣接する１分子とのみ結合している糖単位の数である。また、分子数は測定対象とする分子集団に含まれる多糖分子の合計数である。
【００２２】
重合体の分子量が低いときには中心核の影響が強く出るためＦｒｅｙの式がより正確であるが、重合度が増すに連れて両者の値は接近し、十分大きな重合度ではほぼ等しくなる。以下の説明および例は、特に断らない限り、Ｆｒｅｃｈｅｔの式による。直鎖状ポリマーの場合は分岐ユニット数＝０、直鎖ユニット数＝構成単位数、ポリマー末端数＝２であるから、十分大きな重合度であれば、分岐度はほぼ０である。また、直鎖ユニットを含まないデンドリマーの場合は、分岐度は１である。分岐度の範囲は、構成単位や多糖誘導体の用途にもよるが、通常は０．０５〜１．００、好ましくは０．４〜１．０の範囲である。分岐度０．０５未満では一般には多分岐多糖としての特徴が十分に現れない。多糖は前記構成糖の１種のみから構成されるホモ多糖、またはこれらの構成糖類の２種以上から構成されるヘテロ多糖でもよい。
【００２３】
本発明の多分岐多糖誘導体は、修飾基（前記式（Ｉ）の置換基）の種類に応じて以下の化合物を含む。
第１群：カルボン酸、その金属塩
これらは、式（Ｉ）中の置換基Ｚが−ＯＲ１１でＲ１１が水素原子または金属原子である化合物である。なお、金属原子としてはナトリウム、カリウム等のアルカリ金属類、あるいはカルシウム等のアルカリ土類金属類が挙げられる。
第２群：第１群のカルボン酸のエステル類
これらは、式（Ｉ）中の置換基Ｚが−ＯＲ１１でＲ１１が炭素数１乃至３０の置換されていてもよい脂肪族炭化水素もしくは芳香族炭化水素である化合物である。
【００２４】
第３群：含窒素末端修飾基を有する化合物群
これらは、前記式（Ｉ）中のＺが−ＯＲ１１であり、Ｒ１１が−Ｎ（ＣＯＣＨ２）２で表わされるイミノ基（スクシンイミド基）である化合物である。
第４群：含窒素末端修飾基を有する化合物群
これらは、前記式（Ｉ）中の置換基Ｚが−ＮＨＲ１２である化合物である。Ｒ１２は好ましくは１以上のアミノ基を含有するポリアミン残基である。
【００２５】
ポリアミンは、分子中に２以上のアミノ基を有する化合物であり、エチレンジアミン、ジエチレントリアミン等のポリアルキレンポリアミン、側鎖にアミノ基を有する次式：
【化１６】
2004359896.tif 000011
（式中、Ｒ４は、水素原子、炭素数１乃至１０個のアルキル、フェニルまたはベンジル基であり、Ｂは単結合または炭素数１乃至１０個のアルキレン、好ましくは炭素数１乃至６個のアルキレンであり、Ａは単結合またはヒドロキシ、カルボキシ、ハロゲン、アルコキシ、アミノもしくはアリール基により置換されていてもよい炭素数１乃至１０個のアルキレンまたはアルキレンにより結合された１個以上のオキシ基、カルボニル基もしくはアミノ基を表わし、ｍは２以上の整数であり、Ｒ４、ＢおよびＡは上記単位ごとに異なっていてもよい。）等が挙げられる。なお、式（ＶＩＩ）のポリアミンにおいて定義していない末端基は例えば、水素原子またはメチル等のアルキル基である。
【００２６】
第１群の化合物は、カルボン酸を種々の基に誘導可能であることから様々な反応性を有する分岐多糖誘導体とすることができる。第２群の化合物は、エステル等を変化させることによりそれ自体様々な反応性を有する多分岐多糖誘導体とすることができるとともに、第１群および第３群の化合物の中間体としても有用である。第３群の化合物は、末端基を介してまたは脱離させて例えばポリアミンと反応させることによりゲル化させることが可能である。第４群の化合物は、例えば、Ｎ−ヒドロキシスクシンイミド基含有ポリマー等と反応させてゲル化させることが可能である。
【００２７】
多分岐多糖誘導体中に導入することが修飾基（置換基−ＹＣＯＺ）の数は、多分岐多糖誘導体の使用目的や修飾基の種類、分子量によって変わるが、通常は構成単位当たり０．０１個以上、好ましくは０．１個以上、より好ましくは０．４個以上であり、さらに好ましくは１個以上の修飾基を含む。なお、置換度の上限値については、５個の糖と結合している分岐ユニットが０個、４個の糖と結合している分岐ユニットが１個、３個の糖と結合している分岐ユニットが２個、２個の糖と結合している直鎖ユニットが３個、１個の糖と結合している末端ユニットが４つであり、従って、単位構成あたり３個である。なお、導入する置換基の数は、反応原料の量比の制御等や反応時間、温度等の反応条件の制御によって容易に調整することができる。
【００２８】
（Ｂ）多分岐多糖誘導体の製造方法
本発明の多分岐多糖誘導体のうち、上記第２群の化合物は、特願２００２−５６９０１号に記載の方法により合成した多分岐多糖分子とアミノ酸エステルイソシアナートＯＣＮ−ＣＨ（Ｒ２）−ＣＯＯＲ３（式中、Ｒ２およびＲ３は同一でも異なっていてもよく炭素数１乃至３０の置換されていてもよい脂肪族炭化水素もしくは芳香族炭化水素を表わす。）とを反応させることにより、多分岐多糖分子の水酸基の少なくとも１つの水素原子を
【００２９】
【化１７】
2004359896.tif 000012
（式中、Ｙ１は次式（ＩＩ）：
【化１８】
2004359896.tif 000013
で表わされる置換されていてもよいカルバモイル基であり、Ｒ３およびＲ３は前記と同じ。）に置換した構造とすることにより製造することができる。
【００３０】
アミノ酸エステルイソシアナート：ＯＣＮ−ＣＨ（Ｒ２）−ＣＯＯＲ３は、アミノ酸：ＮＨ２ＣＨ（Ｒ２）ＣＯＯＨから誘導される化合物である。特にいわゆる必須アミノ酸や慣用されるその誘導体から誘導されるアミノ酸エステルイソシアナートが望ましい。なお、ここで必須アミノ酸としては、グリシン、アラニン、アルギニン、アスパラギン、アスパラギン酸、システイン、シスチン、グルタミン酸、グルタミン、ヒスチジン、リシン、ロイシン、イソロイシン、メチオニン、フェニルアラニン、プロリン、バリン、チロシン、スレオニン、トリプトファン、セリン等が挙げられ、慣用されるその誘導体にはヒドロキシプロリン、ヒドロキシリシン等が挙げられる。
【００３１】
上記第１群の化合物は、上のプロセスで得られたエステル化合物（多糖アミノ酸カーバメート誘導体）を加水分解（脱エステル化）により得られる。脱エステル化反応は、例えば、希アルカリ水溶液中で希水酸化ナトリウム水溶液や希水酸化カリウム水溶液等を作用させて行なうことができる。
【００３２】
上記第３群の化合物は、上のプロセスで得られたエステル化合物（多糖アミノ酸カーバメート誘導体）を脱エステル化し、生じたカルボキシル化多糖とＮ−ヒドロキシスクシンイミドを反応させることにより得ることができる。多糖とＮ−ヒドロキシスクシンイミドとの量比は、多糖に含有されるカルボキシル基の量によるが、通常、カルボキシル基に対して０．２５モル以上のＮ−ヒドロキシスクシンイミドを用いる。カルボキシル化多糖とＮ−ヒドロキシスクシンイミドとの間のエステル化反応は、好ましくは水溶性カルボジイミドの存在下で行なう。水溶性カルボジイミドの存在によりエステル化反応が顕著に促進される。
【００３３】
水溶性カルボジイミドとしては、例えば、１−エチル−３−（３−ジメチルアミノプロピル）カルボジイミド、１−シクロヘキシル−３−（２−モルホリニル−４−エチル）カルボジイミド、またはこれらの塩酸塩もしくはスルホン酸塩等が好ましく使用できる。エステル化反応の反応時間は特に限定されるものではないが、１分間〜３時間が好ましい。また、反応温度も特に限定されないが、０〜４０℃が好ましい。水溶性カルボジイミドに加え、１−ヒドロキシルベンゾトリアゾール（ＨＯＢｔ）の存在下に反応させることによりエステル化合物がさらに効率良く生成する。可溶性カルボジイミドおよび／または１−ハイドロキシルベンゾトリアゾール（ＨＯＢｔ）の添加量はＮ−ヒドロキシスクシンイミドと等モル程度である。
【００３４】
上記第４群の化合物は、上のプロセスで得られたエステル化合物（多糖アミノ酸カーバメート誘導体）またはこれを脱エステル化して得られるカルボキシル化多糖とアミンを反応させることにより得られる。
また、得られた多分岐多糖誘導体は、好ましくは透析により低分子不純物を除去することが望ましい。例えば、透過分子量１４０００以下の透析膜を用いて、２時間〜３日間程度、好ましくは１〜２日間程度かけて行なうことが好ましい。特に好適な透析は、室温で蒸留水中、所定時間（例えば、１時間）おきに蒸留水を交換することで行なうことができる。
【００３５】
【実施例】
以下、参考例および実施例により本発明を具体的に説明するが、これらは本発明を限定するものではない。なお、以下の例において「置換度」は、元素分析の結果から算出した糖鎖水酸基の置換度である。なお、以下の例においてハイパーブランチグルカンは、前記特願２００２−５６９０１号の実施例１に準じて合成した多分岐多糖であり、重量平均分子量：７０，０００（分子量は静的光散乱測定法により測定した。）である。
また、アミノ酸エステルイソシアナートは、原料のアミノ酸としてＬ−ロイシン、Ｌ−アスパラギン酸、Ｌ（−）−フェニルアラニンを使用し（すべて関東化学社製）、参考例１、２に記載の方法で合成した。
【００３６】
参考例１：アミノ酸エステルの合成
各種アミノ酸に、アミノ酸がすべて溶解するまで１．０ｍｏｌ／Ｌアルコール性塩酸（キシダ社製）を加えた。１０時間加熱還流した後、溶液を冷ましてアルコールを減圧留去した。残留物をジクロロメタンに溶解し、アンモニア水を用いてｐＨ１０に調製した水とともに分液漏斗にて抽出を行った。有機相を飽和食塩水でもう一度抽出し、硫酸マグネシウムにて乾燥した後、減圧蒸留にて精製した。
【００３７】
参考例２：アミノ酸エステルイソシアナートの合成
ジクロロメタンにアミノ酸エステルを溶解した溶液を、ジクロロメタンに４−ジメチルアミノピリジン（１．０ｅｑ）（和光純薬）と二炭酸ジ−ｔ−ブチル（１．４ｅｑ）（和光純薬社製）を溶解した溶液に滴下した。１０分後、０．５ｍｏｌ／Ｌ塩酸と氷を用いて抽出を２回行い、さらに有機層を飽和食塩水にて抽出した。得られた有機相を硫酸マグネシウムにて乾燥した後、減圧蒸留にて精製した。
【００３８】
実施例１：ハイパーブランチグルカン（Ｌ−ロイシンエチルエステルカルバメート）
前記式（ＶＩ）においてＲが次式で表わされるハイパーブランチグルカン（Ｌ−ロイシンエチルエステルカルバメート）を合成した。
【化１９】
2004359896.tif 000014
【００３９】
ハイパーブランチグルカン１．０ｇをドライピリジン（関東化学社製）４５ｍＬに溶解した。この溶液を１００℃に加熱した後、Ｌ−ロイシンエチルエステルイソシアナート１１．５ｇを加え、撹拌しながら２４時間反応させた。冷却後、反応溶液を過剰量のメタノールに注ぎいれて反応を停止し、標題の化合物（ポリマー）を得た（収量：１．９６ｇ）。得られたポリマーはアセトン、メタノール、クロロホルム、酢酸エチル、ジクロロメタン、トルエン、ジクロロメタン等の有機溶媒に可溶で、水、へキサン等の溶媒に不溶であった。
置換度は元素分析の結果から２．９と見積もられた。
＜元素分析値＝Ｃ：５４．８４％；Ｈ：７．６２％；Ｎ：５．７８％＞
生成物の１Ｈ−ＮＭＲスペクトルを図１に示す。
【００４０】
実施例２  ハイパーブランチグルカン（Ｌ−アスパラギン酸エチルエステルカルバメート）
前記式（ＶＩ）においてＲが次式で表わされるハイパーブランチグルカン（Ｌ−アスパラギン酸エチルエステルカルバメート）を合成した。
【化２０】
2004359896.tif 000015
【００４１】
ハイパーブランチグルカン０．２ｇをドライピリジン（関東化学社製）９ｍＬに溶解した。この溶液を１００℃に加熱した後、Ｌ−アスパラギン酸エチルエステルイソシアナート１．３３ｇを加え、撹拌しながら２４時間反応させた。冷却後、反応溶液を過剰量のメタノールに注ぎいれて反応を停止し、標題の化合物（ポリマー）を得た（収量：０．７４ｇ）。得られたポリマーはアセトン、メタノール、クロロホルム、酢酸エチル、ジクロロメタン、トルエン、ジクロロメタン等の有機溶媒に可溶で、水、へキサン等の溶媒に不溶であった。
置換度は元素分析の結果から２．７と見積もられた。
＜元素分析値＝Ｃ：４８．７５％；Ｈ：６．１１％；Ｎ：５．０４％＞
生成物の１Ｈ−ＮＭＲスペクトルを図２に示す。
【００４２】
実施例３  ハイパーブランチグルカン（Ｌ−フェニルアラニンエチルエステルカルバメート）
前記式（ＶＩ）においてＲが次式で表わされるハイパーブランチグルカン（Ｌ−アスパラギン酸エチルエステルカルバメート）を合成した。
【化２１】
2004359896.tif 000016
【００４３】
ハイパーブランチグルカン０．２ｇをドライピリジン（関東化学社製）９ｍＬに溶解した。この溶液を１００℃に加熱した後、Ｌ−フェニルアラニンエチルエステルイソシアナート１．４ｇを加え、撹拌しながら２４時間反応させた。冷却後、反応溶液を過剰量のメタノールに注ぎいれて反応を停止し、標題の化合物（ポリマー）を得た（収量：０．４５ｇ）。得られたポリマーはアセトン、メタノール、クロロホルム、酢酸エチル、ジクロロメタン、トルエン、ジクロロメタン等の有機溶媒に可溶で、水、へキサン等の溶媒に不溶であった。
置換度は元素分析の結果から２．４と見積もられた。
＜元素分析値＝Ｃ：６１．０２％；Ｈ：６．０８％；Ｎ：４．８９％＞
生成物の１Ｈ−ＮＭＲスペクトルを図３に示す。
【００４４】
実施例４  ハイパーブランチグルカン（Ｌ−ロイシンカルバメート）
前記式（ＶＩ）においてＲが次式で表わされるハイパーブランチグルカン（Ｌ−ロイシンカルバメート）を合成した。
【化２２】
2004359896.tif 000017
【００４５】
実施例１で得られたハイパーブランチグルカン（Ｌ−ロイシンエチルエステルカルバメート）に１ＭＮａＯＨ溶液（２０ｍｌ）を加え、室温で１２時間撹拌した。反応溶液を透析膜（透過分子量１０００）に入れ、４８時間、蒸留水を用いて透析を行った。凍結乾燥による乾燥後、標題化合物（ポリマー）を得た。得られたポリマーは白色の粉末で、水に可溶性であった。
生成物の１Ｈ−ＮＭＲスペクトルを図４に示す。
【００４６】
実施例５  ハイパーブランチグルカン（Ｌ−アスパラギン酸カルバメート）
前記式（ＶＩ）においてＲが次式で表わされるハイパーブランチグルカン（Ｌ−アスパラギン酸カルバメート）を合成した。
【化２３】
2004359896.tif 000018
【００４７】
実施例２で得られたハイパーブランチグルカン（Ｌ−アスパラギン酸エチルエステルカルバメート）に１ＭＮａＯＨ溶液（２０ｍｌ）を加え、室温で１２時間撹拌した。反応溶液を透析膜（透過分子量１０００）に入れ、４８時間水を用いて透析を行った。凍結乾燥による乾燥後、標題化合物（ポリマー）を得た。得られたポリマーは白色の粉末で、水に可溶性であった。
【００４８】
実施例６  ハイパーブランチグルカン（Ｌ−ロイシンコハク酸イミドエステルカルバメート）
前記式（ＶＩ）においてＲが次式で表わされるハイパーブランチグルカン（Ｌ−ロイシンコハク酸イミドエステルカルバメート）を合成した。
【化２４】
2004359896.tif 000019
【００４９】
実施例４で得られたハイパーブランチグルカン（Ｌ−ロイシンカルバメート）（０．５ｇ）のグルコース単位ユニットに対しＮ−ヒドロキシコハク酸イミド（０．０９ｇ）および１−ヒドロキシベンゾトリアゾール（０．１１ｇ）をメタノールと水の混合溶媒（メタノール：水＝１：２）（４ｍＬ）に入れ、脱水縮合剤として１−エチル−３−（３−ジメチルアミノプロピル−カルボジイミド）（０．１２ｇ、ペプチド研究所製）を滴下した。室温で２４時間撹拌後、過剰量のメタノールに注ぎ入れて反応を止め、蒸留水を用いた透析により精製し、凍結乾燥して白色固体状の標題化合物（ポリマー）を得た（収量：０．４４ｇ）。得られたポリマーは水、メタノールおよびジメチルスルホキシドに可溶であった。
生成物の１Ｈ−ＮＭＲスペクトルを図５に示す。
【００５０】
実施例７：ハイパーブランチグルカン（Ｌ−アスパラギン酸コハク酸イミドエステルカルバメート）
前記式（ＶＩ）においてＲが次式で表わされるハイパーブランチグルカン（Ｌ−アスパラギン酸コハク酸イミドエステルカルバメート）を合成した。
【化２５】
2004359896.tif 000020
【００５１】
実施例５で得られたハイパーブランチグルカン（Ｌ−アスパラギン酸カルバメート）（０．２ｇ）のグルコース単位ユニットに対し１当量のＮ−ヒドロキシコハク酸イミド（０．０４ｇ）および１−ヒドロキシベンゾトリアゾール（０．４８ｇ）をメタノールと水の混合溶媒（メタノール：水＝１：２）（３ｍＬ）に入れ、脱水縮合剤として１−エチル−３−（３−ジメチルアミノプロピル−カルボジイミド）（０．０６ｇ、ペプチド研究所製）を滴下した。室温で２４時間撹拌後、過剰量のメタノールに注ぎ入れて反応を止め、水を用いた透析により精製し、凍結乾燥して白色固体状の標題化合物（ポリマー）を得た（収量：０．２２ｇ）。得られたポリマーは水に可溶性、メタノールおよびジメチルスルホキシドに不溶性であった。
【００５２】
実施例８：ハイパーブランチグルカン（Ｌ−ロイシンエチレンジアミンエステルカルバメート）
前記式（ＶＩ）においてＲが次式で表わされるハイパーブランチグルカン（Ｌ−ロイシンエチレンジアミンエステルカルバメート）を合成した。
【化２６】
2004359896.tif 000021
【００５３】
実施例１で得られたハイパーブランチグルカン（Ｌ−ロイシンエチルエステルカルバメート）（０．２ｇ）をメタノール（８．３１ｍＬ）に溶解し、撹拌しながらエチレンジアミン（５．２３ｇ）を加えた。室温で２４時間反応した後、メタノールを用いた透析により精製し、標題化合物（ポリマー）を得た（収量：０．１７ｇ）。
【００５４】
【発明の効果】
本発明は、分子形状が球に近く（球状体）分子同士の「絡み合い」が少ない結果として粘性が小さく、また、鎖状分子と比べて分子全体の形状の変化が少ないという特異な性質を有する多分岐多糖の水酸基を反応性の官能基に置換した反応性多分岐多糖を提供したものである。前記球状多糖の表面またはそれに近い層の糖単位に修飾基（前記式（Ｉ）の置換基）を有することから、安定的かつ優れた反応性が得られる。
【図面の簡単な説明】
【図１】実施例１で合成されたハイパーブランチグルカン（Ｌ−ロイシンエチルエステルカルバメート）の１Ｈ−ＮＭＲスペクトルである。
【図２】実施例２で合成されたハイパーブランチグルカン（Ｌ−アスパラギン酸エチルエステルカルバメート）の１Ｈ−ＮＭＲスペクトルである。
【図３】実施例３で合成されたハイパーブランチグルカン（Ｌ−フェニルアラニンエチルエステルカルバメート）の１Ｈ−ＮＭＲスペクトルである。
【図４】実施例４で合成されたハイパーブランチグルカン（Ｌ−ロイシンカルバメート）の１Ｈ−ＮＭＲスペクトルである。
【図５】実施例６で合成されたハイパーブランチグルカン（Ｌ−ロイシンコハク酸イミドエステルカルバメート）の１Ｈ−ＮＭＲスペクトルである。
【図１】
2004359896.tif 000029
【図２】
2004359896.tif 000030
【図３】
2004359896.tif 000031
【図４】
2004359896.tif 000032
【図５】
2004359896.tif 000033